(57)【要約】【課題】本発明は、電池の安全性向上を図ることができる負極活物質を提供することを課題とする。【解決手段】本発明は、ナトリウムイオン電池またはリチウムイオン電池に用いられる負極活物質であって、Ａ４Ｎｂ６Ｏ１７相（Ａは、Ｈ、ＮａおよびＫの少なくとも一種である）を有することを特徴とする負極活物質を提供することにより、上記課題を解決する。【選択図】図４
2016066592.tif 000002
【特許請求の範囲】
【請求項１】
ナトリウムイオン電池またはリチウムイオン電池に用いられる負極活物質であって、
Ａ４Ｎｂ６Ｏ１７相（Ａは、Ｈ、ＮａおよびＫの少なくとも一種である）を有することを特徴とする負極活物質。
【請求項２】
前記Ａが、Ｋであることを特徴とする請求項１に記載の負極活物質。
【請求項３】
前記Ａが、ＮａまたはＫであることを特徴とする請求項１に記載の負極活物質。
【請求項４】
正極活物質を含有する正極活物質層と、負極活物質を含有する負極活物質層と、前記正極活物質層および前記負極活物質層の間に形成された電解質層とを有するナトリウムイオン電池であって、
前記負極活物質が、請求項１から請求項３までのいずれかの請求項に記載の負極活物質であることを特徴とするナトリウムイオン電池。
【請求項５】
正極活物質を含有する正極活物質層と、負極活物質を含有する負極活物質層と、前記正極活物質層および前記負極活物質層の間に形成された電解質層とを有するリチウムイオン電池であって、
前記負極活物質が、請求項１から請求項３までのいずれかの請求項に記載の負極活物質であることを特徴とするリチウムイオン電池。
【発明の詳細な説明】
【技術分野】
【０００１】
本発明は、電池の安全性向上を図ることができる負極活物質に関する。
【背景技術】
【０００２】
リチウムイオン電池は、Ｌｉイオンが正極および負極の間を移動する電池である。リチウムイオン電池は、エネルギー密度が高いという利点を有する。一方、ナトリウムイオン電池は、Ｎａイオンが正極および負極の間を移動する電池である。ＮａはＬｉに比べて豊富に存在するため、ナトリウムイオン電池は、リチウムイオン電池に比べて低コスト化を図りやすいという利点がある。これらの電池は、一般的に、正極活物質を含有する正極活物質層と、負極活物質を含有する負極活物質層と、正極活物質層および負極活物質層の間に形成された電解質層とを有する。
【０００３】
これらの電池に用いられる負極活物質として、炭素材料を用いることが知られている。例えば、特許文献１においては、正極活物質として、ＬｉｘＦｅＰＯ４で表されるリン酸鉄リチウムを用い、負極活物質として、平均作動電位がリチウム基準で０．３Ｖ以下である炭素材料を用いた非水電解質二次電池が開示されている。
【０００４】
なお、非特許文献１には、光触媒材料として、Ｋ４Ｎｂ６Ｏ１７が開示されている。また、特許文献２には、Ｌｉ４Ｎｂ６Ｏ１７を電極用活物質として含むリチウム二次電池用電極が開示されている。
【先行技術文献】
【特許文献】
【０００５】
【特許文献１】特開２０１０−２３１９５８号公報
【特許文献２】特開２００１−０５２７０１号公報
【非特許文献】
【０００６】
【非特許文献１】Shigeru Ikeda et al., “Effect of the particle size for photocatalytic decomposition of water on Ni-loaded K4 Nb6O17”, Microporous Materials 9 (1997) 253-258
【発明の概要】
【発明が解決しようとする課題】
【０００７】
例えば、特許文献１に記載された炭素材料は、平均作動電位がリチウム基準で０．３Ｖ以下であるため、金属Ｌｉが析出しやすいという問題がある。また、ナトリウムイオン電池に用いる有用な負極材料の一つとして、ハードカーボンが挙げられるが、ハードカーボンも平均作動電位が０Ｖ付近であるため、金属Ｎａが析出しやすいという問題がある。このように、負極活物質の作動電位が低すぎると、負極活物質の表面に金属が析出しやすいため、電池の安全性の確保が難しいという問題がある。
【０００８】
本発明は、上記実情に鑑みてなされたものであり、電池の安全性向上を図ることができる負極活物質を提供することを主目的とする。
【課題を解決するための手段】
【０００９】
上記課題を達成するために、本発明においては、ナトリウムイオン電池またはリチウムイオン電池に用いられる負極活物質であって、Ａ４Ｎｂ６Ｏ１７相（Ａは、Ｈ、ＮａおよびＫの少なくとも一種である）を有することを特徴とする負極活物質を提供する。
【００１０】
本発明によれば、Ａ４Ｎｂ６Ｏ１７相が比較的高い電位で作動するため、電池の安全性向上を図ることができる。
【００１１】
上記発明においては、上記Ａが、Ｋであることが好ましい。
【００１２】
上記発明においては、上記Ａが、ＮａまたはＫであることが好ましい。
【００１３】
また、本発明においては、正極活物質を含有する正極活物質層と、負極活物質を含有する負極活物質層と、上記正極活物質層および上記負極活物質層の間に形成された電解質層とを有するナトリウムイオン電池であって、上記負極活物質が、上述した負極活物質であることを特徴とするナトリウムイオン電池を提供する。
【００１４】
本発明によれば、上述した負極活物質を用いることで、安全性の高いナトリウムイオン電池とすることができる。
【００１５】
また、本発明においては、正極活物質を含有する正極活物質層と、負極活物質を含有する負極活物質層と、上記正極活物質層および上記負極活物質層の間に形成された電解質層とを有するリチウムイオン電池であって、上記負極活物質が、上述した負極活物質であることを特徴とするリチウムイオン電池を提供する。
【００１６】
本発明によれば、上述した負極活物質を用いることで、安全性の高いリチウムイオン電池とすることができる。
【発明の効果】
【００１７】
本発明の負極活物質は、電池の安全性向上を図ることができるという効果を奏する。
【図面の簡単な説明】
【００１８】
【図１】本発明のナトリウムイオン電池またはリチウムイオン電池の一例を示す概略断面図である。
【図２】実施例１で得られた活物質のＸＲＤ測定の結果である。
【図３】Ｋ４Ｎｂ６Ｏ１７相の結晶構造を示す模式図である。
【図４】実施例１で得られた活物質を用いた評価用電池（ナトリウムイオン電池）の充放電試験の結果である。
【図５】実施例１で得られた活物質を用いた評価用電池（リチウムイオン電池）の充放電試験の結果である。
【図６】実施例２で得られた活物質を用いた評価用電池（ナトリウムイオン電池およびリチウムイオン電池）の充放電試験の結果である。
【図７】実施例３で得られた活物質を用いた評価用電池（ナトリウムイオン電池およびリチウムイオン電池）の充放電試験の結果である。
【図８】実施例１〜３で得られた活物質を用いた評価用電池（ナトリウムイオン電池およびリチウムイオン電池）における、Ａ元素（Ａ＝Ｈ、Ｎａ、Ｋ）のイオン半径と、可逆容量との関係を示すグラフである。
【発明を実施するための形態】
【００１９】
以下、本発明の負極活物質、ナトリウムイオン電池およびリチウムイオン電池について、詳細に説明する。
【００２０】
Ａ．負極活物質
本発明の負極活物質は、ナトリウムイオン電池またはリチウムイオン電池に用いられる負極活物質であって、Ａ４Ｎｂ６Ｏ１７相（Ａは、Ｈ、ＮａおよびＫの少なくとも一種である）を有することを特徴とする。
【００２１】
本発明によれば、Ａ４Ｎｂ６Ｏ１７相が比較的高い電位で作動するため、電池の安全性向上を図ることができる。例えば、後述する実施例１では、Ｋ４Ｎｂ６Ｏ１７相を有する負極活物質の作動電位が、１Ｖ付近であることが確認された。１Ｖ付近という作動電位は、負極活物質として適度な電位であり、金属Ｎａまたは金属Ｌｉの析出を抑制しつつ、電池電圧を大きくできるという利点がある。また、本発明の負極活物質は、通常、酸化物活物質であることから、耐熱性が良好であるという利点を有する。
【００２２】
一方、非特許文献１にはＫ４Ｎｂ６Ｏ１７が記載されているが、活物質については記載も示唆もされていない。また、特許文献２には、Ｋ４Ｎｂ６Ｏ１７ではなく、Ｌｉ４Ｎｂ６Ｏ１７を活物質として用いたリチウム二次電池用電極が開示されている。また、近年、ナトリウムイオン電池の研究開発が盛んであり、正極活物質に関しては、様々な材料が提案されているが、負極活物質に関しては、ハードカーボンが報告されている程度である。本発明においては、Ａ４Ｎｂ６Ｏ１７相というＮｂを用いた酸化物が、ナトリウムイオン電池用またはリチウムイオン電池用の負極活物質として有用であることを初めて見出した。
【００２３】
本発明の負極活物質は、Ａ４Ｎｂ６Ｏ１７相を有する。Ａ４Ｎｂ６Ｏ１７相におけるＡ元素は、Ｈ元素、Ｎａ元素およびＫ元素の少なくとも一種である。Ａ元素は、Ｈ元素、Ｎａ元素およびＫ元素の一種であっても良く、二種以上であっても良い。Ａ元素が、Ｈ元素またはＮａ元素である場合、Ｋ元素である場合に比べて、可逆容量が増加するという利点がある。Ａ４Ｎｂ６Ｏ１７相の存在は、Ｘ線回折（ＸＲＤ）測定等により確認することができる。Ａ４Ｎｂ６Ｏ１７相は、ＣｕＫα線を用いたＸ線回折測定において、通常、２θ＝１０．０１°、１２．８９°、１４．６８°、１５．６７°、１７．６３°、２３．３０°、２５．１０°、２７．６０°、３０．２０°、４０．５０°、４６．４０°に代表的なピークを有することが好ましい。なお、上記ピーク位置は、±２．００°の範囲内であれば良く、±１．００°の範囲内であっても良い。Ａ４Ｎｂ６Ｏ１７相の空間群は、Ｐ２１ｎｂであることが好ましい。また、Ａ４Ｎｂ６Ｏ１７相の結晶系は、斜方晶であることが好ましい。
【００２４】
また、本発明の負極活物質は、Ａ４Ｎｂ６Ｏ１７相の割合が多いことが好ましく、具体的には、Ａ４Ｎｂ６Ｏ１７相を主体として含有することが好ましい。ここで、「Ａ４Ｎｂ６Ｏ１７相を主体とする」とは、負極活物質に含まれる全ての結晶相の中で、Ａ４Ｎｂ６Ｏ１７相の割合が最も大きいことをいう。負極活物質に含まれるＡ４Ｎｂ６Ｏ１７相の割合は、５０ｍｏｌ％以上であることが好ましく、６０ｍｏｌ％以上であることがより好ましく、７０ｍｏｌ％以上であることがさらに好ましい。また、本発明の負極活物質は、Ａ４Ｎｂ６Ｏ１７相のみから構成されるもの（単相の活物質）であっても良い。なお、負極活物質に含まれるＡ４Ｎｂ６Ｏ１７相の割合は、例えば、Ｘ線回折による定量分析法（例えば、Ｒ値による定量法、リートベルト法）により決定することができる。
【００２５】
本発明の負極活物質は、Ａ元素、Ｎｂ元素、Ｏ元素を含有し、上述したＡ４Ｎｂ６Ｏ１７相を有する。本発明の負極活物質の組成は、上述した結晶相を有するものであれば特に限定されるものではない。中でも、本発明の負極活物質は、Ａ４Ｎｂ６Ｏ１７およびその近傍組成を有することが好ましい。具体的には、ＡｘＮｂｙＯｚ（３≦ｘ≦５、５≦ｙ≦７、１６≦ｚ≦１８）の組成を有することが好ましい。
【００２６】
本発明の負極活物質の形状は、例えば粒子状であることが好ましい。また、その平均粒径（Ｄ５０）は、例えば１ｎｍ〜１００μｍの範囲内、中でも１０ｎｍ〜３０μｍの範囲内であることが好ましい。
【００２７】
また、本発明の負極活物質の製造方法は、上述した負極活物質を得ることができる方法であれば特に限定されるものではないが、例えば、固相法、ゾルゲル法、スプレードライ法、噴霧熱分解法、水熱法、共沈法を挙げることができる。また、Ｈ４Ｎｂ６Ｏ１７相を有する負極活物質は、例えば、Ｋ４Ｎｂ６Ｏ１７相を有する負極活物質のＫ元素の一部または全部を、Ｈ元素に置換することにより、得ることができる。また、Ｎａ４Ｎｂ６Ｏ１７相を有する負極活物質は、例えば、Ｈ４Ｎｂ６Ｏ１７相を有する負極活物質のＨ元素の一部または全部を、Ｎａ元素に置換することにより、得ることができる。置換方法としては、例えば、イオン交換法を挙げることができる。
【００２８】
Ｂ．ナトリウムイオン電池
図１は、本発明のナトリウムイオン電池の一例を示す概略断面図である。図１に示されるナトリウムイオン電池１０は、正極活物質層１と、負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有する。また、負極活物質層２は、上記「Ａ．負極活物質」に記載した負極活物質を含有する。
【００２９】
本発明によれば、上述した負極活物質を用いることで、安全性の高いナトリウムイオン電池とすることができる。
以下、本発明のナトリウムイオン電池について、構成ごとに説明する。
【００３０】
１．負極活物質層
本発明における負極活物質層は、少なくとも負極活物質を含有する層である。また、負極活物質層は、負極活物質の他に、導電化材、結着材および固体電解質材料の少なくとも一つを含有していても良い。
【００３１】
本発明における負極活物質は、通常、上記「Ａ．負極活物質」に記載した負極活物質である。負極活物質の含有量は、容量の観点からはより多いことが好ましく、例えば６０重量％〜９９重量％の範囲内、中でも７０重量％〜９５重量％の範囲内であることが好ましい。
【００３２】
導電化材としては、例えば炭素材料を挙げることができる。炭素材料としては、具体的には、アセチレンブラック、ケッチェンブラック、ＶＧＣＦ、グラファイト等を挙げることができる。導電化材の含有量は、例えば５重量％〜８０重量％の範囲内、中でも１０重量％〜４０重量％の範囲内であることが好ましい。
【００３３】
結着材としては、例えばポリフッ化ビニリデン（ＰＶＤＦ）、ポリイミド（ＰＩ）、カルボキシメチルセルロース（ＣＭＣ）、スチレンブタジエンゴム（ＳＢＲ）等を挙げることができる。結着材の含有量は、例えば１重量％〜４０重量％の範囲内であることが好ましい。
【００３４】
固体電解質材料としては、所望のイオン伝導性を有するものであれば特に限定されるものではないが、例えば、酸化物固体電解質材料、硫化物固体電解質材料を挙げることができる。固体電解質材料の含有量は、例えば１重量％〜４０重量％の範囲内であることが好ましい。
【００３５】
また、負極活物質層の厚さは、電池の構成によって大きく異なるものであるが、例えば０．１μｍ〜１０００μｍの範囲内であることが好ましい。
【００３６】
２．正極活物質層
本発明における正極活物質層は、少なくとも正極活物質を含有する層である。また、正極活物質層は、正極活物質の他に、導電化材、結着材および固体電解質材料の少なくとも一つを含有していても良い。
【００３７】
正極活物質としては、例えば、層状活物質、スピネル型活物質、オリビン型活物質等を挙げることができる。また、正極活物質としては、酸化物活物質を挙げることができる。正極活物質の具体例としては、ＮａＦｅＯ２、ＮａＮｉＯ２、ＮａＣｏＯ２、ＮａＭｎＯ２、ＮａＶＯ２、Ｎａ（ＮｉＸＭｎ１−Ｘ）Ｏ２（０＜Ｘ＜１）、Ｎａ（ＦｅＸＭｎ１−Ｘ）Ｏ２（０＜Ｘ＜１）、ＮａＶＰＯ４Ｆ、Ｎａ２ＦｅＰＯ４Ｆ、Ｎａ３Ｖ２（ＰＯ４）３、Ｎａ４Ｍ３（ＰＯ４）２Ｐ２Ｏ７（ＭはＣｏ、Ｎｉ、ＦｅおよびＭｎの少なくとも一種である）等を挙げることができる。
【００３８】
なお、正極活物質層に用いられる、導電化材、結着材および固体電解質材料の種類ならびに含有量については、上述した負極活物質層に記載した内容と同様であるので、ここでの記載は省略する。また、正極活物質層の厚さは、電池の構成によって大きく異なるものであるが、例えば０．１μｍ〜１０００μｍの範囲内であることが好ましい。
【００３９】
３．電解質層
本発明における電解質層は、正極活物質層および負極活物質層の間に形成される層である。電解質層に含まれる電解質を介して、正極活物質と負極活物質との間のイオン伝導を行う。電解質層の形態は、特に限定されるものではなく、液体電解質層、ゲル電解質層、固体電解質層等を挙げることができる。
【００４０】
液体電解質層は、通常、非水電解液を用いてなる層である。非水電解液は、通常、ナトリウム塩および非水溶媒を含有する。ナトリウム塩としては、例えばＮａＰＦ６、ＮａＢＦ４、ＮａＣｌＯ４およびＮａＡｓＦ６等の無機ナトリウム塩；およびＮａＣＦ３ＳＯ３、ＮａＮ（ＣＦ３ＳＯ２）２、ＮａＮ（Ｃ２Ｆ５ＳＯ２）２、ＮａＮ（ＦＳＯ２）２、ＮａＣ（ＣＦ３ＳＯ２）３等の有機ナトリウム塩等を挙げることができる。
【００４１】
非水溶媒としては、ナトリウム塩を溶解するものであれば特に限定されるものではない。例えば高誘電率溶媒としては、エチレンカーボネート（ＥＣ）、プロピレンカーボネート（ＰＣ）、ブチレンカーボネート（ＢＣ）等の環状エステル（環状カーボネート）、γ−ブチロラクトン、スルホラン、Ｎ−メチルピロリドン（ＮＭＰ）、１，３−ジメチル−２−イミダゾリジノン（ＤＭＩ）等を挙げることができる。一方、低粘度溶媒としては、ジメチルカーボネート（ＤＭＣ）、ジエチルカーボネート（ＤＥＣ）、エチルメチルカーボネート（ＥＭＣ）等の鎖状エステル（鎖状カーボネート）、メチルアセテート、エチルアセテート等のアセテート類、２−メチルテトラヒドロフラン等のエーテル等を挙げることができる。高誘電率溶媒および低粘度溶媒を混合した混合溶媒を用いても良い。
【００４２】
非水電解液におけるナトリウム塩の濃度は、例えば０．３ｍｏｌ／Ｌ〜５ｍｏｌ／Ｌの範囲内であり、０．８ｍｏｌ／Ｌ〜１．５ｍｏｌ／Ｌの範囲内であることが好ましい。また、電解質層の厚さは、電解質の種類および電池の構成によって大きく異なるものであるが、例えば０．１μｍ〜１０００μｍの範囲内であることが好ましい。
【００４３】
４．その他の構成
本発明のナトリウムイオン電池は、通常、正極活物質層の集電を行う正極集電体、および、負極活物質層の集電を行う負極集電体を有する。正極集電体の材料としては、例えばＳＵＳ、アルミニウム、ニッケル、鉄、チタンおよびカーボン等を挙げることができる。一方、負極集電体の材料としては、例えばＳＵＳ、銅、ニッケルおよびカーボン等を挙げることができる。また、集電体の形状としては、例えば、箔状、メッシュ状、多孔質状等を挙げることができる。また、集電体上に活物質層を形成する方法としては、例えば、ドクターブレード法、静電塗布法、ディップコート法、スプレーコート法等を挙げることができる。
【００４４】
本発明のナトリウムイオン電池は、正極活物質層および負極活物質層の間に、セパレータを有していても良い。セパレータの材料は、有機材料であっても良く、無機材料であっても良い。具体的には、ポリエチレン（ＰＥ）、ポリプロピレン（ＰＰ）、セルロース、ポリフッ化ビニリデン等の多孔膜等を挙げることができる。また、セパレータは、単層構造（例えばＰＥ、ＰＰ）であっても良く、積層構造（例えばＰＰ／ＰＥ／ＰＰ）であっても良い。また、電池ケースには、一般的な電池の電池ケースを用いることができる。電池ケースとしては、例えばＳＵＳ製電池ケース等を挙げることができる。
【００４５】
５．ナトリウムイオン電池
本発明のナトリウムイオン電池は、上述した正極活物質層、負極活物質層および電解質層を有するものであれば特に限定されるものではない。さらに、本発明のナトリウムイオン電池は、一次電池であっても良く、二次電池であっても良いが、中でも、二次電池であることが好ましい。繰り返し充放電でき、例えば車載用電池として有用だからである。なお、一次電池には、一次電池的使用（充電後、一度の放電だけを目的とした使用）も含まれる。また、本発明のナトリウムイオン電池の形状としては、例えば、コイン型、ラミネート型、円筒型および角型等を挙げることができる。また、ナトリウムイオン電池の製造方法は、特に限定されるものではなく、一般的なナトリウムイオン電池における製造方法と同様である。
【００４６】
Ｃ．リチウムイオン電池
図１は、本発明のリチウムイオン電池の一例を示す概略断面図である。図１に示されるリチウムイオン電池１０は、正極活物質層１と、負極活物質層２と、正極活物質層１および負極活物質層２の間に形成された電解質層３と、正極活物質層１の集電を行う正極集電体４と、負極活物質層２の集電を行う負極集電体５と、これらの部材を収納する電池ケース６とを有する。また、負極活物質層２は、上記「Ａ．負極活物質」に記載した負極活物質を含有する。
【００４７】
本発明によれば、上述した負極活物質を用いることで、安全性の高いリチウムイオン電池とすることができる。
なお、本発明のリチウムイオン電池は、基本的に、上記「Ｂ．ナトリウムイオン電池」に記載した内容と同様であるので、以下、相違する点のみ記載する。
【００４８】
正極活物質としては、例えば、層状活物質、スピネル型活物質、オリビン型活物質等を挙げることができる。また、正極活物質としては、酸化物活物質を挙げることができる。正極活物質の具体例としては、ＬｉＣｏＯ２、ＬｉＭｎＯ２、ＬｉＮｉＯ２、ＬｉＶＯ２、ＬｉＮｉ１／３Ｃｏ１／３Ｍｎ１／３Ｏ２、ＬｉＭｎ２Ｏ４、Ｌｉ（Ｎｉ０．５Ｍｎ１．５）Ｏ４、ＬｉＦｅＰＯ４、ＬｉＭｎＰＯ４、ＬｉＮｉＰＯ４、ＬｉＣｕＰＯ４等を挙げることができる。
【００４９】
電解質層に用いられる支持塩（リチウム塩）としては、例えばＬｉＰＦ６、ＬｉＢＦ４、ＬｉＣｌＯ４およびＬｉＡｓＦ６等の無機リチウム塩；およびＬｉＣＦ３ＳＯ３、ＬｉＮ（ＣＦ３ＳＯ２）２、ＬｉＮ（Ｃ２Ｆ５ＳＯ２）２、ＬｉＮ（ＦＳＯ２）２、ＬｉＣ（ＣＦ３ＳＯ２）３等の有機リチウム塩等を挙げることができる。
【００５０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００５１】
以下に実施例を示して本発明をさらに具体的に説明する。
【００５２】
［実施例１］
原料であるＫ２ＣＯ３およびＮｂ２Ｏ５を、Ｋ２ＣＯ３：Ｎｂ２Ｏ５＝２：３のモル比で秤量し、エタノール中で混練した。その後、ペレット成型し、マッフル炉にて１０００℃、１２時間の条件で焼成した。これにより、Ｋ４Ｎｂ６Ｏ１７の組成を有する活物質を得た。
【００５３】
［評価］
（Ｘ線回折測定）
実施例１で得られた活物質に対して、ＣｕＫα線を用いたＸ線回折（ＸＲＤ）測定を行った。その結果を図２に示す。図２に示すように、実施例１で得られた活物質は、２θ＝１０．０１°、１２．８９°、１４．６８°、１５．６７°、１７．６３°、２３．３０°、２５．１０°、２７．６０°、３０．２０°、４０．５０°、４６．４０°に代表的なピークが現れ、Ｋ４Ｎｂ６Ｏ１７相を主体として含有することが確認された。なお、図３は、Ｋ４Ｎｂ６Ｏ１７相（斜方晶、空間群Ｐ２１ｎｂ）の結晶構造を示す模式図である。図３に示すように、Ｋ４Ｎｂ６Ｏ１７相は、ＮｂＯ６八面体層とＫ層と積層された層状構造を有する。
【００５４】
（充放電試験）
実施例１で得られた活物質を用いた評価用電池を作製した。まず、得られた活物質と、導電化材（アセチレンブラック）と、結着材（ポリフッ化ビニリデン、ＰＶＤＦ）とを、活物質：導電化材：結着材＝８５：１０：５の重量比で秤量し、混練することにより、ペーストを得た。次に、得られたペーストを、銅箔上にドクターブレードにて塗工し、乾燥し、プレスすることにより、厚さ２０μｍの試験電極を得た。
【００５５】
その後、ＣＲ２０３２型コインセルを用い、作用極として上記試験電極を用い、対極として金属Ｎａを用い、セパレータとしてポリプロピレン／ポリエチレン／ポリプロピレンの多孔質セパレータ（厚さ２５μｍ）を用いた。電解液には、ＥＣ（エチレンカーボネート）およびＤＥＣ（ジエチルカーボネート）を同体積で混合した溶媒にＮａＰＦ６を濃度１ｍｏｌ／Ｌで溶解させたものを用いた。
【００５６】
次に、得られた評価用電池に対して、充放電試験を行った。具体的には、環境温度２５℃、電圧範囲１０ｍＶ〜２．５Ｖの条件で行った。電流値は、３ｍＡ／ｇとした。その結果を図４に示す。
【００５７】
図４に示すように、Ｎａ脱離時に０．８Ｖ（ｖｓ  Ｎａ／Ｎａ＋）付近に、Ｎａ脱離反応に伴う反応電位が現れ、Ｎａ脱離容量８４ｍＡｈ／ｇの可逆容量が得られることが確認された。このように、Ｋ４Ｎｂ６Ｏ１７相を有する活物質が、ナトリウムイオン電池の負極活物質として有用なことが確認できた。また、この活物質は、１Ｖ（ｖｓ  Ｎａ／Ｎａ＋）付近で作動するため、電池の安全性を向上させることができる。
【００５８】
また、対極として金属Ｌｉを用いて、上記と同様にして評価用電池（支持塩：ＬｉＰＦ６＝１ｍｏｌ／Ｌ、溶媒：ＥＣ／ＤＭＣ／ＥＭＣ＝３／４／３）を作製し、上記と同様にして充放電試験を行った。その結果を図５に示す。
【００５９】
図５に示すように、Ｌｉ脱離時に１．５Ｖ（ｖｓ  Ｌｉ／Ｌｉ＋）付近に、Ｌｉ脱離反応に伴う反応電位が現れ、Ｌｉ脱離容量８４ｍＡｈ／ｇの可逆容量が得られることが確認された。このように、Ｋ４Ｎｂ６Ｏ１７相を有する活物質が、リチウムイオン電池の負極活物質として有用なことが確認できた。また、この活物質は、１Ｖ（ｖｓ  Ｌｉ／Ｌｉ＋）付近で作動するため、電池の安全性を向上させることができる。
【００６０】
［実施例２］
実施例１で得られた活物質（Ｋ４Ｎｂ６Ｏ１７）を、濃度７ＭのＨＮＯ３水溶液中で、２４時間室温撹拌して、活物質に含まれるＫイオンをＨイオンにイオン交換した。これにより、Ｈ４Ｎｂ６Ｏ１７の組成を有する活物質を得た。
【００６１】
［実施例３］
実施例２で得られた活物質（Ｈ４Ｎｂ６Ｏ１７）を、濃度１ＭのＮａＯＨ水溶液中で、４８時間室温撹拌して、活物質に含まれるＨイオンをＮａイオンにイオン交換した。これにより、Ｎａ４Ｎｂ６Ｏ１７の組成を有する活物質を得た。
【００６２】
［評価］
（充放電試験）
実施例２、３で得られた活物質を用いた評価用電池（ナトリウムイオン電池およびリチウムイオン電池）を作製した。具体的な製造方法は、実施例１と同様である。得られた評価用電池に対して、充放電試験を行った。具体的には、環境温度２５℃、電圧範囲０．１Ｖ〜２．５Ｖの条件で行った。電流値は、３ｍＡ／ｇとした。その結果を図６および図７に示す。
【００６３】
図６（ａ）に示すように、実施例２では、Ｎａ脱離時に０．９Ｖ（ｖｓ  Ｎａ／Ｎａ＋）付近に、Ｎａ脱離反応に伴う反応電位が現れ、Ｎａ脱離容量１１０ｍＡｈ／ｇの可逆容量が得られることが確認された。一方、図６（ｂ）に示すように、実施例２では、Ｌｉ脱離時に１．５Ｖ（ｖｓ  Ｌｉ／Ｌｉ＋）付近に、Ｌｉ脱離反応に伴う反応電位が現れ、Ｌｉ脱離容量１５６ｍＡｈ／ｇの可逆容量が得られることが確認された。また、充放電試験の結果からＨ４Ｎｂ６Ｏ１７相を有する活物質が、リチウムイオン電池の負極活物質として有用なことが確認できた。
【００６４】
図７（ａ）に示すように、実施例３では、Ｎａ脱離時に０．８Ｖ（ｖｓ  Ｎａ／Ｎａ＋）付近に、Ｎａ脱離反応に伴う反応電位が現れ、Ｎａ脱離容量１１３ｍＡｈ／ｇの可逆容量が得られることが確認された。一方、図７（ｂ）に示すように、実施例３では、Ｌｉ脱離時に１．６Ｖ（ｖｓ  Ｌｉ／Ｌｉ＋）付近に、Ｌｉ脱離反応に伴う反応電位が現れ、Ｌｉ脱離容量１７８ｍＡｈ／ｇの可逆容量が得られることが確認された。また、充放電試験の結果からＮａ４Ｎｂ６Ｏ１７相を有する活物質が、リチウムイオン電池の負極活物質として有用なことが確認できた。
【００６５】
また、実施例１〜３で得られた活物質のＡ元素（Ａ＝Ｈ、Ｎａ、Ｋ）のイオン半径と、可逆容量との関係を表１および図８に示す。
【００６６】
【表１】
2016066592.tif 000003
【００６７】
表１および図８に示すように、実施例１のＫ４Ｎｂ６Ｏ１７のＫ元素を、よりイオン半径の小さいＨ元素およびＮａ元素に置換することで、可逆容量が増大することが確認された。イオン半径が小さくなることにより可逆容量が増大するメカニズムは、おそらく、ＮｂＯ６八面体で形成されるジグザグ状の層間内のＮａ挿入サイトおよびＬｉ挿入サイトが増加したためであると推測される。
【００６８】
また、実施例２では、実施例１よりも可逆容量が増加しているものの、実施例３に比べて僅かに可逆容量が低下した。その理由として、実施例２では、実施例１、３とは異なるサイトにＮａイオンおよびＬｉイオンが安定的に挿入されたことが推測される。なお、図６（ａ）、（ｂ）には、２Ｖ付近にプラトーが確認されており、このプラトーが、実施例１、３とは異なるサイトでの反応を示している可能性がある。
【符号の説明】
【００６９】
１  …  正極活物質層
２  …  負極活物質層
３  …  電解質層
４  …  正極集電体
５  …  負極集電体
６  …  電池ケース
１０  …  ナトリウムイオン電池またはリチウムイオン電池
【図１】
2016066592.tif 000004
【図２】
2016066592.tif 000005
【図４】
2016066592.tif 000006
【図５】
2016066592.tif 000007
【図６】
2016066592.tif 000008
【図７】
2016066592.tif 000009
【図８】
2016066592.tif 000010
【図３】
2016066592.tif 000011
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
ナトリウムイオン電池またはリチウムイオン電池に用いられる負極活物質であって、
Ａ４Ｎｂ６Ｏ１７相（Ａは、Ｈ、ＮａおよびＫの少なくとも一種である）を有することを特徴とする負極活物質。
【請求項２】
前記Ａが、Ｋであることを特徴とする請求項１に記載の負極活物質。
【請求項３】
前記Ａが、ＮａまたはＨであることを特徴とする請求項１に記載の負極活物質。
【請求項４】
正極活物質を含有する正極活物質層と、負極活物質を含有する負極活物質層と、前記正極活物質層および前記負極活物質層の間に形成された電解質層とを有するナトリウムイオン電池であって、
前記負極活物質が、請求項１から請求項３までのいずれかの請求項に記載の負極活物質であることを特徴とするナトリウムイオン電池。
【請求項５】
正極活物質を含有する正極活物質層と、負極活物質を含有する負極活物質層と、前記正極活物質層および前記負極活物質層の間に形成された電解質層とを有するリチウムイオン電池であって、
前記負極活物質が、請求項１から請求項３までのいずれかの請求項に記載の負極活物質であることを特徴とするリチウムイオン電池。
【手続補正２】
【補正対象書類名】明細書
【補正対象項目名】００１２
【補正方法】変更
【補正の内容】
【００１２】
上記発明においては、上記Ａが、ＮａまたはＨであることが好ましい。